(57)【要約】【課題】  往復式の熱転写プリンタであっても、走行不良を防止でき、かつ、印画後のカールも小さくできる熱転写受像シートを提供することを目的とする。【解決手段】  支持体と該支持体上に形成された染料受容層を有する熱転写受像シートにおいて、熱転写受像シートは染料受容層面側を凸とする幅方向のカールを有し、染料受容層面側を上にして熱転写受像シートを平らな面に置いたときの該カールの最大高さが０．５ｍｍ以上３ｍｍ未満であり、ＴＡＰＰＩ  Ｔ５４３ｐｍ８４に記載の紙のこわさの測定方法に準じて測定した熱転写受像シートの長さ方向のこわさＳ１と幅方向のこわさＳ２が、８００ｍｇｆ以上２５００ｍｇｆ以下であり、かつ、１＜Ｓ２／Ｓ１≦１．６であることを特徴とする熱転写受像シートである。【選択図】      図８
2007001072.tif 000002
【特許請求の範囲】
【請求項１】
支持体と該支持体上に形成された染料受容層を有する熱転写受像シートにおいて、
熱転写受像シートは染料受容層面側を凸とする幅方向のカールを有し、染料受容層面側を上にして熱転写受像シートを平らな面に置いたときの該カールの最大高さが０．５ｍｍ以上３ｍｍ未満であり、
ＴＡＰＰＩ  Ｔ５４３ｐｍ８４に記載の紙のこわさの測定方法に準じて測定した熱転写受像シートの長さ方向のこわさＳ１と幅方向のこわさＳ２が、８００ｍｇｆ以上２５００ｍｇｆ以下であり、かつ、１＜Ｓ２／Ｓ１≦１．６である
ことを特徴とする熱転写受像シート。
【請求項２】
前記カールの最大高さが０．５ｍｍ以上２ｍｍ未満であることを特徴とする請求項１に記載の熱転写受像シート。
【請求項３】
前記カールの最大高さが０．６ｍｍ以上１．８ｍｍ以下であることを特徴とする請求項１に記載の熱転写受像シート。
【発明の詳細な説明】
【技術分野】
【０００１】
本発明は、熱転写プリンタに使用される、支持体と支持体上に形成された染料受容層からなる熱転写受像シートに関し、特に、往復式の熱転写プリンタであっても走行不良を防止できる、染料受容層面側を凸とする幅方向のカールを有する熱転写受像シートに関する。
【背景技術】
【０００２】
従来より、昇華性の染料をＰＥＴ（ポリエチレンフタレート）等からなる基材上に塗布した熱転写シートと、記録用の信号に基づいて選択的に電圧を印加される発熱素子を有するサーマルヘッドとを用い、染着性が付与された受容層を基材上に配設した熱転写受像シートに対し、前記熱転写シートを介して前記サーマルヘッドを圧接させるとともに、記録情報に基づいて前記サーマルヘッドの発熱素子に電圧を印加し、前記染料を前記熱転写受像シートの受容層に転写させることにより、所望の記録を得る昇華型感熱記録方式が知られている。
【０００３】
ところで、この熱転写受像シートはプリンタの種類によりロール状であったり、枚葉状片であったりするが、ほとんどの熱転写受像シートは枚葉状片で使用されている。枚葉状片の場合、給紙〜排紙までにミスフィードやジャミングなどの給紙トラブルがあり、これらは、受像シート間の摩擦係数、受像シートの剛度、カール等を調整することにより防止されている。
【０００４】
例えば、特許文献１には、シート状支持体と染料受容層を有する、図１０に示されるような長さ方向にカールが形成されている熱転写受容シートが開示されている。特許文献１では、適正な剛度を有する受容シートに長さ方向に受容層面側を凸とする長さ方向のカールを形成することにより、受容シートがプリンタ内のロール曲面に沿った適度な大きさのカールとなっている。これにより、図１に示すように、ロールに抱かれて搬送されるようにしてジャミング等を防止していた。また印画時にサーマルヘッドからの高熱により熱転写受像シートが熱変形を起こすため、予め印画後に発生するカールと反対方向、即ち受容層側が凸となるようにカールを形成しておくことで、該カールと印画後のカールとを相殺させることにより印画後のカールを小さくし、印画時のミスフィードを防止していた。
【０００５】
さらに、特許文献２には、シート状基体とシート基材と画像受容層を有する、シート基材の印画方向剛度が７００ｍｇ以下である染料熱転写画像受容シートが開示されている。特許文献２では、染料熱転写画像受容シートに印画方向剛度が７００ｍｇ以下のシート基材を使用することにより、プリント後の熱カールの発生を少なくしている。
【特許文献１】特許第３２７９７２４号公報
【特許文献２】特許第２５７４０３９号公報
【発明の開示】
【発明が解決しようとする課題】
【０００６】
しかしながら、近年主流となりつつある往復式の熱転写プリンタでは、図２から図６に示すような熱転写受像シートの搬送が行われる。しかし、熱転写受像シートが長さ方向に凸となる形状では、先端部が下を向いた状態になるために、例えば図７のようにピックアップロール部分でジャミングによる走行不良を起こす可能性があった。
本発明は上記課題に鑑みなされたもので、往復式の熱転写プリンタであっても走行不良を防止でき、かつ、印画後のカールも小さくできる熱転写受像シートを提供することを目的とする。
【課題を解決するための手段】
【０００７】
本発明は、支持体と該支持体上に形成された染料受容層を有する熱転写受像シートにおいて、熱転写受像シートは染料受容層面側を凸とする幅方向のカールを有し、染料受容層面側を上にして熱転写受像シートを平らな面に置いたときの該カールの最大高さが０．５ｍｍ以上３ｍｍ未満であり、ＴＡＰＰＩ  Ｔ５４３ｐｍ８４に記載の紙のこわさの測定方法に準じて測定した熱転写受像シートの長さ方向のこわさＳ１と幅方向のこわさＳ２が、８００ｍｇｆ以上２５００ｍｇｆ以下であり、かつ、１＜Ｓ２／Ｓ１≦１．６であることを特徴とする熱転写受像シートである。
【発明の効果】
【０００８】
本発明の熱転写受像シートは、熱転写プリンタ、特に往復式の熱転写プリンタであっても、ピックアップロール部分でのジャミングなどの走行不良を防止でき、かつ、印画後のカールも小さくできるという効果を有する。
【発明を実施するための最良の形態】
【０００９】
以下に、実施例および比較例を用いて、本発明を説明する。
本発明の熱転写受像シートは、支持体と支持体上に形成された染料受容層からなり、熱転写受像シートは染料受容層面側を凸とする幅方向のカールを有し、染料受容層面側を上にして熱転写受像シートを平らな面に置いたときの該カールの最大高さが０．５ｍｍ以上３ｍｍ未満であり、ＴＡＰＰＩ  Ｔ５４３ｐｍ８４に記載の紙のこわさの測定方法に準じて測定した熱転写受像シートの長さ方向のこわさＳ１と幅方向のこわさＳ２が、８００ｍｇｆ以上２５００ｍｇｆ以下であり、かつ、１＜Ｓ２／Ｓ１≦１．６であることを特徴とする。
【００１０】
印画前の白紙時のカールが染料受容層面側を上にして平らな面に置いたときの最大高さが０．５ｍｍ以上３ｍｍ未満、好ましくは０．５ｍｍ以上２ｍｍ未満、さらに好ましくは０．６ｍｍ以上１．８ｍｍ以下である必要がある。この最大高さが０．５ｍｍ未満である場合は、印画時の熱により発生するカールを相殺することができず、向きが反対のカールが発生する。また、この最大高さが３ｍｍ以上である場合は、印画開始時のカールが大きいためジャミング等の原因になり易く、また、印画後のカールも大きなものとなり、印画後の見栄えが悪くなる。
【００１１】
本発明の熱転写受像シートにおいては、紙こわさが８００ｍｇｆ以上２５００ｍｇｆ以下である必要がある。
紙こわさが２５００ｍｇｆ以上の場合は、受像シートが曲がりづらく、ジャミングの原因になる。また、紙こわさが８００ｍｇｆ未満の場合は、印画時の熱収縮に対する反発力が小さくなり、印画後のカールが大きくなる。さらに、熱転写受像シートの長さ方向のこわさ（Ｓ１）と幅方向のこわさ（Ｓ２）において、１＜Ｓ２／Ｓ１≦１．６にすることにより、給紙方向に柔軟性をもたせることによりジャミングを防止でき、また幅方向の剛度を大きくすることにより熱収縮に対する反発力を大きくなり印画後のカールを小さくすることができる。なお、熱転写受像シートの長さ方向のこわさ（Ｓ１）と幅方向のこわさ（Ｓ２）の測定は、図９に示されるように、受像シートから長さ方向測定サンプルと幅方向測定サンプルを取り出して、ＴＡＰＰＩ  Ｔ５４３ｐｍ８４に記載の紙のこわさの測定方法に準じて行った。
【００１２】
本発明の熱転写受像シートに使用する支持体としては、アート紙、コート紙、キャストコート紙、セルロース繊維紙、上質紙やこれら紙基材の片面或いは両面に樹脂フィルムをラミネートした合成紙等が用いられる。フィルムとしてはポリエチレン、ポリプロピレン等のポリオレフィン、ポリ塩化ビニル、ポリエステル、ポリスチレン、ポリカーボネート、ナイロン、等のフィルム好適に用いられ、これらフィルムは少なくとも一層が樹脂と無機顔料を主成分とする２軸延伸され、空隙を有する発泡層を有する多層構造のフィルムがより好適に用いられる。
【００１３】
支持体の厚さは８０μｍ〜３００μｍが好ましい。８０μｍ未満であると必要な剛度を得るために厚さ方向の弾力性が小さくなり、印画濃度が小さくなる恐れがある。３００μｍを越えると厚さが必要以上に過大となり経済性に劣ったものとなる。
【００１４】
支持体上に設けられる染料受容層を形成するためのバインダー樹脂としては、ポリエチレン、ポリプロピレン等のポリオレフィン系樹脂、ポリ塩化ビニル等のハロゲン化ビニル樹脂、ポリ酢酸ビニル、ポリアクリルエステル等のビニル系樹脂、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、ポリカーボネート等が挙げられるが、これらに限定されない。これらの樹脂に必要により酸化防止剤、紫外線吸収剤、帯電防止剤、光安定化剤、蛍光増白剤や、酸化チタン、酸化亜鉛、カオリンクレー、炭酸カルシウム等の顔料や充填材を添加してもよい。受容層は樹脂に必要な添加剤を加えたものを適当な有機溶剤に溶解したり、或いは有機溶剤や水に分散させた分散液をグラビア印刷法、スクリーン印刷法、リバースロールコーティング法等の公知の形成手段により、基材上または中間層上に塗布、乾燥して形成することができる。受容層の厚みは任意でよいが、１μｍ〜１０μｍである。
【００１５】
基材と受容層の間には必要に応じて、プライマー層、導電性層、紫外線吸収層等の中間層を設けてもよい。また基材の反対側の面に滑性層、帯電防止層等の背面層を適宜設けてもよい。
【００１６】
本発明の熱転写受像シートにカールを付与するカール付与手段としては、特許第３２７９７２４号公報に開示されたのと同様の以下の手段を使用できる。
受容シートに染料受容層面側を凸とする白紙カールを付与する手段として以下のような各種の方法が利用できる。
最初に、染料受容層に染着樹脂の架橋剤を添加し、染料受容層塗料を塗工、乾燥後、受容シートをロール状に巻き取った状態で加熱しながら架橋を行い、白紙カールをつける。すなわち、受容シートを染着受容層形成面がロールの外面に来るようにしてロール状に巻取り、これに３０〜６０℃の温度、および７５％以下の相対湿度において熱処理を施しながら染着受容層の架橋を行うことで染料受容層形成面側を凸とする白紙カールをもつ受容シートが得られる。
次に、フィルムや紙を芯材として、その表裏にフィルムを貼合した多層構造のシート状支持体の上に染料受容層を形成する。その際、染料受容層形成側のフィルムの熱収縮率を反対側のフィルムのそれより小さくする。更に染料受容層塗料塗工前にシート状支持体をプレヒーティングすることで、染料受容層形成面側を凸とする白紙カールを持つ受容シートが得られる。
フィルムや紙を芯材として、その表裏にフィルムを貼合した多層構造のシート状支持体の上に染料受容層を形成する。その際染料受容層形成側のフィルムの厚さを反対側のフィルムのそれより小さくすることで、染料受容層形成面側を凸とする白紙カールを持つ受容シートが得られる。
紙の表裏に樹脂を押し出しラミネートしたシート状支持体の上に染料受容層を形成する。その際染料受容層形成側の樹脂のラミネート量を反対側の樹脂のラミネート量より小さくすることで染料受容層形成面側を凸とする白紙カールを持つ受容シートが得られる。
２種類のフィルムを貼合積層したシート状支持体において、染料受容層形成側のフィルムを貼合せする際のテンションを反対側フィルムを貼合する際のテンションより小さくすることで、染料受容層形成面側を凸とする白紙カールを持つ受容シートが得られる。
以上、いずれの方法によっても、本発明に必要なカール形成ができるし、また、これ以外の方法によってカール形成をしても問題はない。
但し、本発明では、カール方向を変えるために受像紙を切り出す方向を変えている。
【００１７】
本発明において、給紙方向（長さ方向）と幅方向の剛度に違いを付ける方法は、紙には縦目と横目があり、縦目と横目で値に違いがでる。値の大きい方を幅方向、小さい方向を給紙方向として受像シートを切り出すことで違いをつけることができる。
【実施例】
【００１８】
実施例１
基材シートとしての三菱製紙製Ａ−２コート（厚さ１１０μｍ、坪量１２７ｇ／cm2）上に、ウレタン系接着剤（塗布量５ｇ／ｍ2）を介して、無延伸ポリプロピレンフィルム（東洋紡績製バイロンフィルム−ＣＴ  Ｐ１１２８、厚さ：３０μｍ）を、ドライラミネーションにより積層させた。
次に、ポリエステル（東洋紡社製バイロナールMD１５００（固形分３０％））９０部およびコロイダルシリカ（日産化学社製スノーテックスO（固形分２０％））１０部の組成の構成材料を全固形分に対して、重量比で１０％のイソプロピルアルコールに分散、混合することにより受像層用インクを得た。
さらに、上記無延伸ポリプロピレンフィルム上に、上記で得た受像層用インクを塗布量が５．０ｇ／ｍ2となるように、メイヤバーで塗布し、乾燥し、受容シート用ロールとした。
乾燥後の受容シートを染料受容層形成面が外側に来るようにロール状に巻き取り、防湿包装し、温度５０℃±５℃、相対湿度３０±５％に制御された熱処理室内に３日間放置した（ロール巻径：７００ｍｍ）。
この受容シート用ロールから、横目になるように幅１００ｍｍおよび長さ１４０ｍｍの大きさに切り出し、受容シートとした。得られた受容シートの染料受容層面側を凸とする幅方向のカールが染料受容層面側を上にして平らな面に置いたときの最大高さは１．５ｍｍであった。またＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１０００ｍｇｆ、Ｓ２＝１４００ｍｇｆ、Ｓ２／Ｓ１＝１．４であった。
【００１９】
比較例１
実施例１と同様にして得られた受容シート用ロールから縦目になるように同様のサイズで切り出し受容シートを得た。
得られた受容シートの染料受容層面側を凸とする幅方向のカールが染料受容層面側を上にして平らな面に置いたときの最大高さは０．３ｍｍであった（長さ方向のカール１ｍｍ）。
又ＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１４００ｍｇｆ、Ｓ２＝１０００ｍｇｆ、Ｓ２／Ｓ１＝０．７１であった。
【００２０】
実施例２
基材シートとして三菱製紙製Ａ−２コート（厚さ９０μｍ、坪量１０４ｇ／cm2）用いる以外は、実施例１と同様にして受容シート用ロールを得た。
乾燥後の受容シートを染料受容層形成面が外側に来るようにロール状に巻き取り、防湿包装し、温度５０℃±５℃、相対湿度３０±５％に制御された熱処理室内に３日間放置した（ロール巻径：７００ｍｍ）。
この受容シート用ロールから、横目になるように幅１００ｍｍおよび長さ１４０ｍｍの大きさに切り出し、受容シートとした。得られた受容シートの染料受容層面側を凸とする幅方向のカールが染料受容層面側を上にして平らな面に置いたときの最大高さは３．０ｍｍであった。またＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝８００ｍｇｆ、Ｓ２＝１１００ｍｇｆ、Ｓ２／Ｓ１＝１．３８であった。
【００２１】
比較例２
実施例２と同様にして得られた受容シート用ロールから縦目になるように同様のサイズで切り出し受容シートを得た。
得られた受容シートの染料受容層面側を凸とする幅方向のカールが染料受容層面側を上にして平らな面に置いたときの最大高は０．４ｍｍであった（長さ方向のカール２．０ｍｍ）。またＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１１００ｍｇｆ、Ｓ２＝８００ｍｇｆ、Ｓ２／Ｓ１＝０．７３であった。
【００２２】
実施例３
基材シートとしての三菱製紙製Ａ−２コート（厚さ１１０μｍ、坪量１２７ｇ／cm2）上に、ウレタン系接着剤（塗布量５ｇ／ｍ2）を介した、多層ポリプロピレンフィルム（東セロ製NW―２、厚さ３０μｍ）を、ドライラミネーションにより積層させた。さらに基材シートの反対側に、ウレタン系接着剤（塗布量５ｇ／ｍ2）を介して、ポリプロピレンフィルム（王子特殊紙製POW−１、厚さ５０μｍ）をドライラミネーションより積層させた。
次に、ポリエステル（東洋紡社製バイロナールMD１５００（固形分３０％））９０部およびコロイダルシリカ（日産化学社製スノーテックスO（固形分２０％））１０部の組成の構成材料を全固形分に対して重量比で１０％のイソプロピルアルコールに分散、混合することにより受像層用インクを得た。
さらに上記多層ポリプロピレンフィルム上に、上記で得た受像層用インクを塗布量が５．０ｇ／ｍ2となるようにメイヤバーで塗布し、乾燥し、受容シート用ロールとした。
乾燥後の受容シートを染料受容層形成面が外側に来るようにロール状に巻き取り、防湿包装し、温度５０℃±５℃、相対湿度３０±５％に制御された熱処理室内に１日間放置した（ロール巻径：７００ｍｍ）。
この受容シート用ロールから、横目になるように幅１００ｍｍおよび長さ１４０ｍｍの大きさに切り出し、受容シートとした。得られた受容シートの染料受容層面側を凸とする幅方向のカールが染料受容層面側を上にして平らな面に置いたときの最大高さは２．０ｍｍであった。またＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１１８０ｍｇｆ、Ｓ２＝１５２０ｍｇｆ、Ｓ２／Ｓ１＝１．２９であった。
【００２３】
比較例３
実施例３と同様にして得られた受容シート用ロールから縦目になるように同様のサイズで切り出し受容シートを得た。
得られた受容シートの染料受容層面側を凸とする幅方向のカールが染料受容層面側を上にして平らな面に置いたときの最大高さは０．３ｍｍであった（長さ方向のカール１ｍｍ）。また、ＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１５２０ｍｇｆ、Ｓ２＝１１８０ｍｇｆ、Ｓ２／Ｓ１＝０．７８であった。
【００２４】
実施例４
基材シートとしての三菱製紙製Ａ−２コート（厚さ１１０μｍ、坪量１２７ｇ／cm2）上に、ウレタン系接着剤（塗布量５ｇ／ｍ2）を介して、多層ポリプロピレンフィルム（東セロ製NW―２、厚さ５０μｍ）を、ドライラミネーションにより積層させた。さらに、基材シートの反対側に、ウレタン系接着剤（塗布量５ｇ／ｍ2）介して、多層ポリプロピレンフィルム（東セロ製NW―２、厚さ５０μｍ）を、ドライラミネーションにより積層させた。
ポリエステル（東洋紡社製バイロナールMD１５００（固形分３０％））９０部とコロイダルシリカ（日産化学社製スノーテックスO（固形分２０％））１０部の組成の構成材料を、全固形分に対して、重量比で１０％のイソプロピルアルコールに分散、混合することにより受像層用インクを得た。
さらに、上記多層ポリプロピレンフィルム上に、上記で得た受像層用インクを塗布量が５．０ｇ／ｍ2となるようにメイヤバーで塗布し、乾燥し、受容シート用ロールとした。
乾燥後の受容シートを染料受容層形成面が外側に来るようにロール状に巻き取り、防湿包装し、温度５０℃±５℃、相対湿度３０±５％に制御された熱処理室内に３日間放置した（ロール巻径：７００ｍｍ）。
この受容シート用ロールから、横目になるように幅１００ｍｍおよび長さ１４０ｍｍの大きさに切り出し、受容シートとした。得られた受容シートの染料受容層面側を凸とする幅方向のカールが染料受容層面側を上にして平らな面に置いたときの最大高さは１．８ｍｍであった。また、ＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１２５０ｍｇｆ、Ｓ２＝１６５０ｍｇｆ、Ｓ２／Ｓ１＝１．３２であった。
【００２５】
比較例４
実施例４と同様にして得られた受容シート用ロールから縦目になるように同様のサイズで切り出し受容シートを得た。
得られた受容シートの染料受容層面側を凸とする幅方向のカールが染料受容層面側を上にして平らな面に置いたときの最大高さは０．４ｍｍであった（長さ方向のカール０．９ｍｍ）。またＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１６５０ｍｇｆ、Ｓ２＝１２００ｍｇｆ、Ｓ２／Ｓ１＝０．７３であった。
【００２６】
実施例５
基材シートとしての三菱製紙製Ａ−２コート（厚さ１２６μｍ、坪量１５６ｇ／cm2）上に、ウレタン系接着剤（塗布量５ｇ／ｍ2）を介して、多層ポリプロピレンフィルム（東セロ製NW―２、厚さ５０μｍ）を、ドライラミネーションにより積層させた。さらに基材シートの反対側に、ウレタン系接着剤（塗布量５ｇ／ｍ2）を介して、多層ポリプロピレンフィルム（東セロ製NW―２、厚さ５０μｍ）を、ドライラミネーションにより積層させた。
ポリエステル（東洋紡社製バイロナールMD１５００（固形分３０％））９０部とコロイダルシリカ（日産化学社製スノーテックスO（固形分２０％））１０部の組成の構成材料を全固形分に対して重量比で１０％のイソプロピルアルコールに分散、混合することにより受像層用インクを得た。
さらに、上記多層ポリプロピレンフィルム上に、上記で得た受像層用インクを塗布量が５．０ｇ／ｍ2となるようにメイヤバーで塗布し、乾燥し、受容シート用ロールとした。
乾燥後の受容シートを染料受容層形成面が外側に来るようにロール状に巻き取り、防湿包装し、温度５０℃±５℃、相対湿度３０±５％に制御された熱処理室内に３日間放置した（ロール巻径：７００ｍｍ）。
この受容シート用ロールから、横目になるように幅１００ｍｍ、長さ１４０ｍｍの大きさに切り出し、受容シートとした。得られた受容シートの染料受容層面側を凸とする幅方向のカールが染料受容層面側を上にして平らな面に置いたときの最大高さは０．６ｍｍであった。  またＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝１５００ｍｇｆ、Ｓ２＝２３００ｍｇｆ、Ｓ２／Ｓ１＝１．５３であった。
【００２７】
比較例５
実施例５と同様にして得られた受容シート用ロールから縦目になるように同様のサイズで切り出し受容シートを得た。
得られた受容シートの染料受容層面側を凸とする幅方向のカールが染料受容層面側を上にして平らな面に置いたときの最大高さは０．４ｍｍであった（長さ方向のカール０．９ｍｍ）。また、ＴＡＰＰＩ  Ｔ５４３ｐｍ８４に記載の紙のこわさの測定方法に準じて測定した熱転写受像シートの長さ方向のこわさＳ１と幅方向のこわさＳ２は、Ｓ１＝２３００ｍｇｆ、Ｓ２＝１５００ｍｇｆ、Ｓ２／Ｓ１＝０．６５であった。
【００２８】
評価テスト
実施例１〜５および比較例１〜５について、昇華ビデオプリンタ（ソニー製社製、ＣＶＰ−Ｇ７）に同プリンタ用昇華型熱転写リボンをセットして２０枚連続プリントを５回行い、以下の基準で搬送性を評価した。結果を表１に示す。
上記搬送テスト時に、信号発生器（シバソク社製、Ｃ１３Ａ２）のドットパターン信号を入力して印画を行い、印画前の受容シートと同様にして、印画後のカール測定を行った。結果を表１に示す。
【００２９】
【表１】
2007001072.tif 000003
表中、受容層面が凸の場合のカール高さをプラス（「＋」表示は省略）とし、受容層面が凹の場合のカール高さをマイナス（「−」表示）とする。
【図面の簡単な説明】
【００３０】
【図１】プリンタ中の熱転写受像シートの搬送状態を示した模式的断面図である。
【図２】往復式プリンタ中の熱転写受像シートの搬送状態を示した模式的断面図である。
【図３】往復式プリンタ中の熱転写受像シートの搬送状態を示した模式的断面図である。
【図４】往復式プリンタ中の熱転写受像シートの搬送状態を示した模式的断面図である。
【図５】往復式プリンタ中の熱転写受像シートの搬送状態を示した模式的断面図である。
【図６】往復式プリンタ中の熱転写受像シートの搬送状態を示した模式的断面図である。
【図７】往復式プリンタ中の熱転写受像シートの搬送状態を示した模式的断面図である。
【図８】本発明の熱転写受像シートを示した模式的斜視図せある。
【図９】熱転写受像シートの長さ方向のこわさと幅方向のこわさを測定するための長さ方向測定サンプルと幅方向サンプルを切り出す状態を示した模式的平面図である。
【図１０】従来の熱転写受像シートを示した模式的斜視図である。
【符号の説明】
【００３１】
１  熱転写受像シート
２  受容層面
３  ピックアップロール
４  転写リボン
５  サーマルヘッド
６  ドラム
７  押さえ板
８  プラテンロール
【図１】
2007001072.tif 000004
【図２】
2007001072.tif 000005
【図３】
2007001072.tif 000006
【図４】
2007001072.tif 000007
【図５】
2007001072.tif 000008
【図６】
2007001072.tif 000009
【図７】
2007001072.tif 000010
【図８】
2007001072.tif 000011
【図９】
2007001072.tif 000012
【図１０】
2007001072.tif 000013